(57)【特許請求の範囲】
【請求項１】
基板上に形成されたカーボンナノチューブ膜上の所定領域に保護膜を形成する保護膜形成工程と、前記保護膜形成工程で前記カーボンナノチューブ膜上の前記所定領域に前記保護膜が形成された状態で加熱処理，酸性又は塩基性の薬品を用いた表面処理，ドライエッチング処理，プラズマ処理のうちの少なくとも一つの処理を行う処理工程と、前記保護膜を除去して当該領域のカーボンナノチューブ膜を露出する工程とを含むことを特徴とする電界電子放出装置の製造方法。
【請求項２】
請求項１記載の電界電子放出装置の製造方法において、前記保護膜形成工程では、前記保護膜を導電性とすることを特徴とする電界電子放出装置の製造方法。
【請求項３】
請求項１又は２記載の電界電子放出装置の製造方法において、前記処理工程にあっての前記プラズマ処理は、前記保護膜を前記カーボンナノチューブ膜の表面に形成した状態でプラズマ中に晒す工程と、前記保護膜の一部を化学エッチングで除去する工程とを含むことを特徴とする電界電子放出装置の製造方法。
【請求項４】
請求項１〜３の何れか一つに記載の電界電子放出装置の製造方法において、前記保護膜としてアルミニウムを用いたことを特徴とする電界電子放出装置の製造方法。
【請求項５】
請求項４記載の電界電子放出装置の製造方法において、前記アルミニウムは、膜厚が６００ｎｍ以上であることを特徴とする電界電子放出装置の製造方法。
【請求項６】
請求項４又は５記載の電界電子放出装置の製造方法において、前記カーボンナノチューブ膜をチタン金属配線上に堆積して成ることを特徴とする電界電子放出装置の製造方法。
【請求項７】
請求項１〜６の何れか一つに記載の電界電子放出装置の製造方法において、前記保護膜が表面に形成された前記カーボンナノチューブ膜に対してアッシングを行った後に金属を堆積する工程を含むことを特徴とする電界電子放出装置の製造方法。
【請求項８】
請求項１〜６の何れか一つに記載の電界電子放出装置の製造方法において、前記保護膜へ金属を堆積及びパターニングした後にアッシングプラズマに晒す工程を含むことを特徴とする電界電子放出装置の製造方法。
【請求項９】
請求項８記載の電界電子放出装置の製造方法において、前記カーボンナノチューブ膜上に開口部を有する絶縁膜を形成し、前記金属により前記開口部内側壁の一部又は全部を覆った状態で前記保護膜を前記アッシングプラズマに晒すことを特徴とする電界電子放出装置の製造方法。
【請求項１０】
請求項９記載の電界電子放出装置の製造方法において、前記保護膜を前記アッシングプラズマに晒した後に前記開口部内側壁を覆った前記金属を除去する工程を含むことを特徴とする電界電子放出装置の製造方法。
【請求項１１】
請求項１〜１０の何れか一つに記載の電界電子放出装置の製造方法において、前記カーボンナノチューブ膜の近傍に残存する前記保護膜を鋭角に尖らせた構造を形成する工程を有することを特徴とする電界電子放出装置の製造方法。
【請求項１２】
請求項１〜１１の何れか一つに記載の電界電子放出装置の製造方法により作製されると共に、前記保護膜の一部が残存する多層構造膜を有することを特徴とする電界電子放出装置。
【請求項１３】
請求項１２記載の電界電子放出装置において、前記保護膜は、導電性であり、且つ配線の機能を兼ね備えた構造であることを特徴とする電界電子放出装置。
【請求項１４】
請求項１３記載の電界電子放出装置において、前記保護膜は、前記基板上にあって前記カーボンナノチューブ膜の存在しない基板上にも接触して形成されたことを特徴とする電界電子放出装置。
【請求項１５】
請求項１４記載の電界電子放出装置において、前記保護膜上に絶縁膜で覆われた前記カーボンナノチューブ膜上には絶縁膜が積層されると共に、該絶縁膜上には導電膜が積層されていることを特徴とする電界電子放出装置。
【請求項１６】
請求項１５記載の電界電子放出装置において、前記絶縁膜，前記導電膜，及び前記保護膜の一部が剥離されて前記カーボンナノチューブ膜が露出する部分を有することを特徴とする電界電子放出装置。
【請求項１７】
請求項１５又は１６記載の電界電子放出装置において、前記配線又は前記カーボンナノチューブ膜と前記導電膜との間に設けられる絶縁膜を有機物質としたことを特徴とする電界電子放出装置。
【請求項１８】
請求項１５又は１６記載の電界電子放出装置において、前記配線又は前記カーボンナノチューブ膜と前記導電膜との間に設けられる絶縁膜を感光性材料としたことを特徴とする電界電子放出装置。
【請求項１９】
請求項１５又は１６記載の電界電子放出装置において、前記配線又は前記カーボンナノチューブ膜と前記導電膜との間に設けられる絶縁膜を有機感光性材料としたことを特徴とする電界電子放出装置。
【請求項２０】
請求項１５又は１６記載の電界電子放出装置において、前記配線又は前記カーボンナノチューブ膜と前記導電膜との間に設けられる絶縁膜を加熱履歴に応じて変色する材料としたことを特徴とする電界電子放出装置。
【請求項２１】
請求項１７〜２０の何れか一つに記載の電界電子放出装置において、前記絶縁膜は、ポリイミド樹脂を材料として用いたことを特徴とする電界電子放出装置。
【請求項２２】
請求項１７〜２０の何れか一つに記載の電界電子放出装置において、前記絶縁膜は、フルオレン骨格を有するエポキシアクリレート樹脂又はベンゾシクロブテン樹脂から成ることを特徴とする電界電子放出装置。
【請求項２３】
請求項１７〜２０の何れか一つに記載の電界電子放出装置において、前記絶縁膜は、３００℃以下の加熱温度条件下により硬化形成されたことを特徴とする電界電子放出装置。
【請求項２４】
請求項１７〜２０の何れか一つに記載の電界電子放出装置において、前記絶縁膜は、大気中３００℃以上の加熱温度条件下で変色することを特徴とする電界電子放出装置。
【請求項２５】
請求項１７〜２０の何れか一つに記載の電界電子放出装置において、前記絶縁膜は、窒素雰囲気中４５０℃以上の加熱温度条件下で変色することを特徴とする電界電子放出装置。
【請求項２６】
請求項１７〜２０の何れか一つに記載の電界電子放出装置において、前記絶縁膜は、ＳＯＧ（Ｓｐｉｎ  ｏｎ  Ｇｌａｓｓ）を材料として用いることを特徴とする電界電子放出装置。
【発明の詳細な説明】
【０００１】
【発明の属する技術分野】
本発明は、主として基板上に形成されたカーボンナノチューブ（以下、ＣＮＴとする）を電子源に用いた電界電子放出装置に関し、例えばＣＮＴを電子源に用いた上で少なくとも一つ以上の電子銃を用いて蛍光体に当てて１画素を形成し、画像の画素分だけ画素数を集積するタイプの平面型ディスプレイ装置であるフィールドエミッションディスプレイ（以下、ＦＥＤとする）等の電界電子放出装置の製造方法、及びそれにより作製される電界電子放出装置に関する。
【０００２】
【従来の技術】
従来、この種のＣＮＴを電子源に用いた電界電子放出装置としては、幾つかのタイプのものが知られている。例えば、特開平１０−１９９３９８号公報に開示された電子発生装置の場合、電子源にＣＮＴを積層した構造であり、具体的には基板上にカソードであるグラファイトが設けられ、グラファイト上には電子源となるＣＮＴ層がライン状に形成され、その両側には絶縁層が設けられている。更に、絶縁層上にはカソードラインと垂直にグリッド電極が形成され、グリット電極及びカソード間に電圧を印加することにより、電子放出部のＣＮＴから電子が放出される構造となっている。
【０００３】
又、特開平１１−２９７２４５号公報に開示された平面ディスプレイの場合、電子源がＣＮＴで構成されており、具体的には表示面として第１のリブが所定の間隔で配置され、この第１のリブ間に蛍光体が形成された表示部と、第１のリブと垂直に所定の間隔に形成された第２のリブと、この第２のリブ間に電子放出部を形成したカソード基板とがあり、カソード基板及び表示面に電圧を印加する構造になっている。ここでは電子放出部の電子源としてスクリーン印刷等により所定のパターンに形成されたＣＮＴが使用されている。
【０００４】
その他、このようなＣＮＴに関連する公知技術としては、特開平１１−３２９３１２号公報に開示された蛍光表示装置およびその製造方法、特開２０００−３６２４３号公報に開示された電子放出源の製造方法、特開２０００−９０８０９号公報に開示された電界放出陰極、電子放出素子および電界放出陰極の製造方法等が挙げられる。
【０００５】
【発明が解決しようとする課題】
上述したＣＮＴを電子源として用いた電子放出装置の場合、その製造工程中にあって形成したＣＮＴが化学的及び物理的な作用により損傷を受け、ＣＮＴ本来の低閾値で大電流密度を示す電子放出特性が得られなくなってしまうという問題がある。
【０００６】
このようにＣＮＴが損傷する周知な原因としては、ＣＮＴが加熱工程等により例えば酸化剤である酸素により燃焼したり、酸性や塩基性の薬品と反応して消失してしまうことが挙げられる。又、燃焼しない場合でも、ドライエッチ工程でイオンの衝撃によりＣＮＴの微細構造が消滅したり、プラズマ処理でプラズマに触れて微細構造が消滅することがある。
【０００７】
従って、ＣＮＴを電子源として用いた電界電子放出装置の製造工程では、ＣＮＴ形成後の絶縁層形成や絶縁層形成後に行うゲート電極形成等のエッチング工程でＣＮＴが燃焼したり、微細構造が消滅する影響を受けたり、加熱工程でＣＮＴが燃焼して消滅したりすることが考えられる。特に単層ＣＮＴでは、酸素含有の雰囲気中の４００℃以上でＣＮＴが酸素と反応し、ＣＮＴが劣化して電子放出の効率が低下してしまう。
【０００８】
本発明は、このような問題点を解決すべくなされたもので、その技術的課題は、製造工程中に発生するＣＮＴの損傷を防止してＣＮＴ本来の低閾値で大電流密度を示す電子放出特性を十分保持できる高性能な電界電子放出装置の製造方法、及びそれにより作製される電界電子放出装置を提供することにある。
【０００９】
【課題を解決するための手段】
本発明によれば、基板上に形成されたＣＮＴ膜上の所定領域に保護膜を形成する保護膜形成工程と、保護膜形成工程でＣＮＴ膜上の所定領域に保護膜が形成された状態で加熱処理，酸性又は塩基性の薬品を用いた表面処理，ドライエッチング処理，プラズマ処理のうちの少なくとも一つの処理を行う処理工程と、保護膜を除去して当該領域のカーボンナノチューブ膜を露出する工程とを含む電界電子放出装置の製造方法が得られる。この電界電子放出装置の製造方法において、保護膜形成工程では、保護膜を導電性とすることは好ましく、更にこれらの何れかのＣＮＴ装置の製造方法において、処理工程にあってのプラズマ処理は、保護膜をＣＮＴ膜の表面に形成した状態でプラズマ中に晒す工程と、保護膜の一部を化学エッチングで除去する工程とを含むことは好ましい。
【００１０】
又、本発明によれば、上記何れか一つの電界電子放出装置の製造方法において、保護膜としてアルミニウムを用いた電界電子放出装置の製造方法が得られる。この電界電子放出装置の製造方法において、アルミニウムは、膜厚が６００ｎｍ以上であることは好ましく、更に、これらの何れかの電界電子放出装置の製造方法において、ＣＮＴ膜をチタン金属配線上に堆積して成ることは好ましい。
【００１１】
更に、本発明によれば、上記何れか一つの電界電子放出装置の製造方法において、前記保護膜が表面に形成されたＣＮＴ膜に対してアッシングを行った後に金属を堆積する工程を含む電界電子放出装置の製造方法が得られる。
【００１２】
加えて、本発明によれば、上記何れか一つの電界電子放出装置の製造方法において、保護膜に対して金属を堆積及びパターニングした後にアッシングプラズマに晒す工程を含む電界電子放出装置の製造方法が得られる。この電界電子放出装置の製造方法において、ＣＮＴ膜上に開口部を有する絶縁膜を形成し、金属により開口部内側壁の一部又は全部を覆った状態で保護膜をアッシングプラズマに晒すことは好ましく、更に保護膜をアッシングプラズマに晒した後に開口部内側壁を覆った金属を除去する工程を含むことも好ましい。
【００１３】
又、本発明によれば、上記何れか一つの電界電子放出装置の製造方法において、ＣＮＴ膜の近傍に残存する保護膜を鋭角に尖らせた構造を形成する工程を有する電界電子放出装置の製造方法が得られる。
【００１４】
一方、本発明によれば、上記何れか一つの電界電子放出装置の製造方法により作製されると共に、保護膜の一部が残存する多層構造膜を有する電界電子放出装置が得られる。この電界電子放出装置において、保護膜は、導電性であり、且つ配線の機能を兼ね備えた構造であることは好ましく、更に、保護膜は、基板上にあってＣＮＴ膜の存在しない基板上にも接触して形成されたこと、保護膜上に絶縁膜で覆われたＣＮＴ膜上には絶縁膜が積層されると共に、該絶縁膜上には導電膜が積層されていること、絶縁膜，導電膜，及び保護膜の一部が剥離されてＣＮＴ膜が露出する部分を有することはそれぞれ好ましい。
【００１５】
又、本発明によれば、上記何れかの電界電子放出装置において、配線又はＣＮＴ膜と導電膜との間に設けられる絶縁膜を有機物質としたこと、配線又はＣＮＴ膜と導電膜との間に設けられる絶縁膜を感光性材料としたこと、配線又はＣＮＴ膜と導電膜との間に設けられる絶縁膜を有機感光性材料としたこと、配線又はＣＮＴ膜と導電膜との間に設けられる絶縁膜を加熱履歴に応じて変色する材料としたことはそれぞれ好ましい。
【００１６】
更に、本発明によれば、上記何れか一つの電界電子放出装置において、絶縁膜は、ポリイミド樹脂を材料として用いたこと、絶縁膜は、フルオレン骨格を有するエポキシアクリレート樹脂又はベンゾシクロブテン樹脂から成ること、絶縁膜は、３００℃以下の加熱温度条件下により硬化形成されたこと、絶縁膜は、大気中３００℃以上の加熱温度条件下で変色すること、絶縁膜は、窒素雰囲気中４５０℃以上の加熱温度条件下で変色すること、絶縁膜は、ＳＯＧ（Ｓｐｉｎ  ｏｎ  Ｇｌａｓｓ）を材料として用いることはそれぞれ好ましい。
【００１７】
【発明の実施の形態】
以下に本発明の実施の形態について、図面を参照して詳細に説明する。最初に、本発明の電界電子放出装置の製造方法の技術的概要を簡単に説明する。
【００１８】
本発明の電界電子放出装置の製造方法は、基板上に形成されたＣＮＴ膜上の所定領域に保護膜を形成する保護膜形成工程と、保護膜形成工程でＣＮＴ膜上の所定領域に保護膜が形成された状態で加熱処理，酸性又は塩基性の薬品を用いた表面処理，ドライエッチング処理，プラズマ処理のうちの少なくとも一つの処理を行う処理工程と、保護膜を除去して当該領域のＣＮＴ膜を露出する工程とを含むことを基本とする。但し、保護膜形成工程では、保護膜を導電性とし、更に処理工程にあってのプラズマ処理は、保護膜をＣＮＴ膜の表面に形成した状態でプラズマ中に晒す工程と、保護膜の一部を化学エッチングで除去する工程とを含むようにすることが好ましい。
【００１９】
又、保護膜としてアルミニウムを用いることも好ましく、この場合のアルミニウムは膜厚を６００ｎｍ以上とすれば良い。更に、ＣＮＴ膜をチタン金属配線上に堆積して成ることも好ましい。加えて、何れの場合も保護膜が表面に形成されたＣＮＴ膜に対してアッシングを行った後に金属を堆積する工程を含むようにするか、或いは保護膜へ金属を堆積及びパターニングした後にアッシングプラズマに晒す工程を含むことが好ましい。尚、後者の場合、ＣＮＴ膜上に開口部を有する絶縁膜を形成し、金属により開口部内側壁の一部又は全部を覆った状態で保護膜をアッシングプラズマに晒すこと、更に保護膜をアッシングプラズマに晒した後に開口部内側壁を覆った金属を除去する工程を含むことが好ましい。何れにしても、ＣＮＴ膜の近傍に残存する保護膜を鋭角に尖らせた構造を形成する工程を有するようにすることが好ましく、結果として所定領域の保護膜を化学エッチングで除去してＣＮＴ膜の少なくとも一部の微細構造が露呈されるようにする。
【００２０】
更に、このような電界電子放出装置の製造方法により保護膜の一部が残存する多層膜構造が作製されるが、上述した電界電子放出装置の製造方法を適用して金属をゲート電極としたり、開口部をエミッタ開口部とするか、或いは上述した多層膜構造におけるＣＮＴ膜を電子源に用いれば電界電子放出装置が得られる。そこで、電界電子放出装置を作製する場合、ＣＮＴ膜の表面にチタン膜を成膜してから熱処理することでＣＮＴ膜を炭化チタンに改質する工程を実行したり、ＣＮＴ膜の表面にアルミニウム膜を成膜したり、更に熱処理することでアルミニウムの微粒子を形成する工程を実行したり、或いはＣＮＴ膜の近傍に残存する保護膜を鋭角に尖らせた構造とする工程を実行すれば、品質の優れた電界電子放出装置を作製できる。
【００２１】
このようにして作製される電界電子放出装置では、保護膜の一部が残存するが、この保護膜が導電性であり、且つカソード配線の機能を兼ね備えた構造であること、保護膜がＣＮＴ膜の存在しない基板上にも接触して形成されたこと、保護膜で覆われたＣＮＴ膜上には絶縁膜が積層され、且つ絶縁膜上にはゲート導電膜が積層されていること、絶縁膜，ゲート導電膜，及び保護膜の一部が剥離されてＣＮＴ膜が露出する部分を有すること、絶縁膜は有機物質であることの諸要件を満たせば、それぞれ好ましい。
【００２２】
上述した諸要件によれば、保護膜で電子放出特性に大きな影響を与えるＣＮＴ膜の表面構造を保護することでＣＮＴ膜本来の電子放出特性を発揮させる作用がある。又、保護膜が導電性を持つ場合、カソード配線の機能を兼ね備えている構造にすれば、カソード配線形成工程が不要になる。更に、電界電子放出装置において、カソード配線の機能を兼ね備えた保護膜がＣＮＴ膜の表面から連続してＣＮＴ膜の存在しない基板表面上にも接触して形成されていれば、基板，ＣＮＴ膜，及び保護膜の密着性が良く、別途に配線を設けたときに比べて剥がれ等の不良の発生を防止できるという作用がある。加えて、電界電子放出装置において、保護膜で覆われたＣＮＴ膜上に絶縁膜とゲート導電膜とを積層する構造か、或いは保護膜で覆われたＣＮＴ膜上に絶縁膜とゲート導電膜とを積層し、保護膜の一部を剥離してＣＮＴ膜が一部露出する構造とすれば、ＣＮＴ膜と絶縁層とが直接接触することを防止ぎ、互いに悪影響を及ぼすことを防止できる作用がある。この悪影響とは、例えばＣＮＴ膜が絶縁層と接触することでＣＮＴ膜の電子放出特性が劣化することや、或いは絶縁層がＣＮＴ膜と接触することで絶縁層の膜厚均一性の不良や絶縁特性の不良を起こすことが挙げられる。こうした悪影響を防ぐことで、ＣＮＴ膜及びゲート導電膜間の印加電圧を制御し、電子放出の制御が可能になる。
【００２３】
この絶縁膜を無機材料としてＳＯＧ（Ｓｐｉｎ  ｏｎ  Ｇｌａｓｓ）とした場合、ガス放出及び耐熱性に優れる。更に、絶縁膜を有機物質で形成すれば、無機物質の絶縁層を形成する際に必要な高温度の焼成工程が必要無く、比較的低温で焼成が可能となるため、絶縁層形成工程におけるＣＮＴ膜の燃焼による損傷や焼失を防ぐ作用がある。
【００２４】
更に、絶縁膜の材料として感光性樹脂を用いれば絶縁膜の開口が容易になる。絶縁膜の材料が感光性樹脂でなければ、別途レジスト等による感光性マスクを絶縁膜上に形成して開口する必要があるため、製造工程の工数が増加してしまう。ここで、厚膜である絶縁膜を除去する場合、ドライエッチングが相応しいが、エッチング終了の真近ではドライエッチングガスが保護膜に曝され、保護膜の小さな孔があってもガスがＣＮＴ膜に損傷を起こすために電子放出が劣化し、更に長時間のドライエッチングを行った場合にはＣＮＴ膜が喪失してしまう。又、ウェットプロセスにより絶縁膜を除去する場合においても、絶縁膜を除去するための現像液及びパターン形成用レジストの現像液に保護膜が曝され、保護膜の小さな孔があるとＣＮＴ膜が薬液に曝されることによりＣＮＴ膜が損傷を受ける。
【００２５】
これに対し、絶縁膜の材料として感光性樹脂を用いた場合、現像液は感光性樹脂を溶解するが、感光性を面内で均一にしておくことで不要な部分の樹脂を均一に溶解し易く、その樹脂下に配置されているＣＮＴ膜には現像液が短時間しか触れないためにＣＮＴ膜の劣化が少ない。但し、ここでの現像液とは、感光性樹脂に光が照射された部分又は光が照射されなかった部分を選択的に除去する液を示すもので、剥離液もその一種類と考えることもできる。ＣＮＴ膜上部に保護膜を形成している場合、現像液によって保護膜が損傷する場合がある。例えばアルミニウムによる保護膜はアルカリ溶液にも酸性溶液にも溶解する性質があるので、この場合には絶縁膜の膜厚及び現像速度と、アルミニウムによる保護膜の膜厚及びこれが現像液によって侵されるエッチング速度との関係を調整して保護膜が残存するようにする。現像特性が面内で均一ならば、現像後に保護膜が現像液に晒されるため、保護膜を残存させられる条件が容易に得られる。
【００２６】
一方、絶縁膜の材料として有機物質の一例であるポリイミド樹脂は耐熱性に優れ、ガス放出が少ない。又、エポキシ樹脂，アクリル樹脂，エポキシアクリレート樹脂も、ガス放出が少ないので、真空内で用いることができる。更に、これらの樹脂材料による絶縁膜は、フルオレン骨格を有するエポキシアクリレート樹脂又はベンゾシクロブテン（ＢＣＢ）樹脂であることが好ましい。これらの骨格を有する樹脂はイオン照射により分解され難いので、ＦＥＤの真空容器内で電子照射及びイオン降下環境でもガス放出が少ない。
【００２７】
又、ポリイミド樹脂は硬化時に縮合水を伴い、分子内に導入されている感光基が脱離するため、感光時に膜収縮が大きい。このような材料を用いた電子銃を並べた大型のＦＥＤでは、膜収縮によりパネルが曲がってしまったり、膜亀裂が生じる等の問題がある他、絶縁膜の開口部の形状が膜収縮により歪んで設計通りに開口部を形成できない。更に、膜収縮の程度を見込んで形成しても、最終形状にばらつきが生じ、これがＦＥＤの電子放出にばらつきが生じることになるため、ディスプレイに要求される均一性が得られない。加えて、硬化温度が４００℃と高いため、ＣＮＴ膜が劣化して電子の放出効率が悪くなる。
【００２８】
エポキシ樹脂の場合、低コストの樹脂材料として良く用いられるが、誘電率が高いことによりゲート−カソード間の容量が増大し、電子銃の高周波数特性が期待できない上、熱膨張係数が大きいことにより大型のガラス基板を用いたＦＥＤではプロセス途中で歪が生じ、歩留まりが劣化する。更に、解像度が悪く、硬化膜の平坦性が劣るため、個々のエミッタ形状がばらつき、電子銃の電子放出特性の均一性が悪くなる。
【００２９】
有機珪素系樹脂の場合、現像液に有機溶媒を用いるため、露光部の硬化した膜が膨潤することにより解像度が悪く、高精細で良好な形状のエミッタ開口ができない。膨潤により真空内に導入した後、有機溶剤の長期に及ぶガス放出が見られ、真空度の向上に時間がかかる。ＦＥＤのような真空パネルを長時間高真空に維持するためには高温条件を維持して長時間の排気が必要になり、硬化温度が４００℃と高いため、ＣＮＴ膜が劣化してしまう。
【００３０】
エポキシアクリレート樹脂の場合、一般に溶解性に劣り、難燃性現像液による厚膜化や高解像度な形状を形成する用途には適しておらず、耐熱性及び基板との密着性が悪いため、電子銃を並べて集積する大型のＦＥＤではエミッタの形状が制御できずにばらつきが生じ、ディスプレイの均一性が著しく劣化する。場合によっては十分に絶縁膜を開口できず、開口低部に絶縁膜が残留して開口できないような事態も生じ得る。
【００３１】
フルオレン骨格を有するエポキシアクリレート樹脂の場合、フルオレン構造に起因する極めて優れた耐熱性を有する他、光重合時の収縮率が小さいことにより得られる高い密着性，優れた透明性，高屈折率を持ち、しかも厚膜であっても透過度が高くて露光時に光の直進性が良く、これにより２μｍ〜１００μｍ程度の厚膜でも高解像度が得られる。このような材料をＦＥＤに適用した場合、上述したポリイミド樹脂，エポキシ樹脂，アクリル樹脂，フルオレン骨格を有していないエポキシアクリレート樹脂，並びにＳＯＧと比べ、耐熱性や厚膜のエミッタホール形成に優れ、下地及びゲート電極との密着性も良い。特に高解像度なエミッタホール形成が可能であり、アスペクト比は１以上まで可能である。因みに、ここでのアスペクト比とは、エミッタホール直径を基準とした孔深さのことであり、例えばエミッタホール直径２０μｍに対して孔深さ２０μｍの場合にアスペクト比を１とでき、孔深さ３０μｍの場合にはアスペクト比を１．５とできる。
【００３２】
これらの絶縁膜材料をＣＮＴ膜電子源に適用した場合、硬化温度が３００℃以下であればＣＮＴ膜の劣化が生じず、しかも脱ガスの観点では十分に高い熱処理を一度行っていることで吸着ガス、特に真空容器内壁に吸着されるガスの主成分である水分を十分に脱離できる。この硬化が完了した後、短時間で真空引きすれば容易に高真空が得られる。ＦＥＤをガラス基板に形成した場合、徐熱及び徐冷を実施しないとガラスが割れてしまう。特にガラスの軟化点に近い温度、即ち、高温に加熱する場合にはガラスが割れないように温度変化を緩やかにしなければならない。硬化温度が３００℃と低温であるため、比較的温度変化を急にしてもガラスが割れ難いことに加え、到達最高温度が低いことによりトータルの加熱冷却時間が短くすることができる。真空引きの際のベーキングについても、到達温度を３００℃以下に低く抑えることでトータルの真空引き時間を短縮することができる。
【００３３】
ベンゾシクロブテン（ＢＣＢ）樹脂の場合、硬化温度が２００℃〜３００℃の範囲でＣＮＴ膜の劣化を来すことなく硬化でき、耐熱性，低熱膨張率，低吸水性を有する低誘電率であるため、ＣＮＴ膜を用いたＦＥＤに適している。即ち、ベンゾシクロブテン（ＢＣＢ）樹脂では、３００℃で封入工程後に脱ガスすることが可能であり、このときの膜歪は小さく、これにより大型のガラス基板を用いてもガラス歪が小さい。熱工程の際の保持材の熱膨張も歪に影響を与えるため、３００℃以下での熱処理が好ましい。又、ベンゾシクロブテン（ＢＣＢ）樹脂は低吸水性であるために、真空下での残留ガスが少なく、排気時間の短縮や残留ガスによる異常放電を抑制することができる。残留ガスはイオン化してＣＮＴ膜に降下してＣＮＴ膜にダメージを与える原因になるため、こうした観点からも残留ガスを低減できることは望ましい。従って、ベンゾシクロブテン（ＢＣＢ）樹脂は、ＦＥＤに好適である。
【００３４】
一方、電界電子放出装置において、金属保護膜がＣＮＴ膜の表面に備えられた状態でプラズマ中に晒しても保護膜があることにより、ＣＮＴ膜の微細構造が消滅することを防ぐ作用がある。又、ここで更に保護膜の一部を化学エッチングで除去して損傷無いＣＮＴ膜を露出させて電子源とすれば、ＣＮＴ膜本来の電子放出特性を発揮させる作用がある。
【００３５】
以下は、幾つかの実施例を参照して電界電子放出装置の作製工程について具体的に説明する。
【００３６】
［実施例１］
図１（ａ）〜（ｄ）は、本発明の実施例１に係る電界電子放出装置の作製工程の具体例として、カソードプレートと蛍光スクリーンとで構成される二極管構造エミッタ（電界電子放出装置の中途製品）の製造工程を段階別に示した側面断面である。
【００３７】
図１（ａ）に示される第１の工程では、ガラス基板１上にＣＮＴ膜２を成膜する。ＣＮＴ膜２は、炭素及び微量の金属添加物で形成されるＣＮＴと、膜状に形成するためのバインダ成分とで構成されている。ＣＮＴ膜２を成膜する場合、バインダとＣＮＴとを混ぜてペースト状にしたものをスクリーン印刷の手法を用いてガラス基板１上に形成するか、或いは治具上にＣＮＴを形成してからＣＮＴ上又はガラス基板１上にバインダを形成し、ＣＮＴ又はＣＮＴ及びバインダをガラス基板１上に転写して固定する方法等でＣＮＴ膜２を形成できる。
【００３８】
因みに、ＣＮＴ膜２は膜自体に微細構造３を含んでいる。この微細構造３は、通常１ナノメートルから１００ナノメートルの範囲の直径（外径）で長さが直径の５０倍以上である管又は棒状の構成体を１立法ｍｍ当たり百万個以上含んでいる状態である。この微細構造３の特徴を詳述すると、管又は棒状の構造体の一端がＣＮＴ膜２の表面から一部突き出しており、通常直径（外径）の５倍以上の長さであるＣＮＴが表面から突き出し、その箇所が通常表面１平方ｍｍ当たり１００個以上存在する。こうした特徴を全て備えた構造に対して、ここでは微細構造３と呼んでいる。更に、このような微細構造３の表面に配線となると共に、保護膜としての役目を果たすアルミニウム膜４を付着すれば図１（ｂ）に示されるような状態となる。
【００３９】
図１（ｂ）に示した第２の工程に係るアルミニウム膜４を形成する場合、真空装置内での蒸着工程であるボード加熱蒸着や電子ビーム蒸着、或いはスパッタ堆積やＣＶＤといった方法で行う。アルミニウム膜４の膜厚は微細構造３の直径  （外径）に対応して決定し、直径（外径）の０．１倍から１００倍の範囲、好ましくは２倍から３倍の範囲にする。但し、ここでの膜厚とは、アルミニウム膜４が平坦な基板上に連続膜として堆積した場合の平均膜厚として定める。直径（外径）の０．１倍から１００倍の範囲でアルミニウム膜４を付着させた場合、必ずしも付着部分の全領域で平均膜厚となっているとは限らない。又、アルミニウム膜４の膜厚がＣＮＴの直径の０．１倍から１．５倍の場合にはアルミニウム膜４がＣＮＴ膜２を覆っていない部分が存在する場合も起こり得る。アルミニウム膜４の膜厚をＣＮＴ直径の２倍から３倍の範囲でスパッタ装置により堆積させた場合にはＣＮＴ膜２をアルミニウム膜４が完全に覆う。
【００４０】
因みに、ここでのアルミニウム膜４の膜厚は６００ｎｍ以上とすれば良いという結果が得られている。例えばＣＮＴ膜２を堆積した後にＣＮＴ表面に平坦なガラス板を接触加圧した後、ガラス板を取り除くという一連の作業を行うと、ＣＮＴ膜２がガラス基板１に密着する一方、ＣＮＴ膜２表面の微細構造３であるチューブ先端の一部が面と垂直方向に立ち上がる現象が起こる。この状態でアルミニウムをスパッタした場合、スパッタ膜厚が薄いと膜にピンホールが生じて保護膜として不足する場合がある。このため、アルミニウム膜４が形成されたＣＮＴ膜２に対してアッシングを行うアッシング工程でのプラズマによる燃焼からＣＮＴ膜２を保護するためには、アルミニウムスパッタを６００ｎｍ以上の膜厚となるように成膜することが必要であるという実験結果が得られているが、ここでの立ち上がりを抑制するとアルミニウムスパッタの膜厚は半分に減少できる。
【００４１】
図１（ｂ）に示す状態を得た後、アルミニウム膜４上に感光性レジストを塗布してからＣＮＴ膜２上の一部だけを残存するように露光及び現像を行う。塗布から現像までの一連の工程での最高熱処理温度を１５０℃とする。これにより、感光性レジストが一部残存する状態でガラス基板１をリン酸溶液等のアルミニウム用エッチング液に浸漬してアルミニウム膜４を溶解除去してから感光性レジストを剥離液で除去し、図１（ｃ）に示す状態を得る。
【００４２】
図１（ｃ）に示した第３の工程に係る状態では、アルミニウム膜４が左隅に部分的に残存しており、左隅部分以外ではＣＮＴ膜２表面の微細構造３が露出している。微細構造３はアルミニウム膜４の形成からレジスト除去までの一連の工程を経ても残存し、このことは走査型電子顕微鏡（ＳＥＭ）による観察で確認した。尚、ＣＮＴ膜２上のアルミニウム膜４の除去は、微細構造３が露出している状況下では一部残っていてもエミッションが可能なため、必ずしも完全に行う必要は無い。
【００４３】
ところで、この図１（ｃ）に示す状態は、ガラス基板１を図１（ｄ）に示される第４の工程に係る状態のようにアルミニウム膜４にウェルダでカソード引き出し配線７を取り付けてカソードプレート１００と呼ぶことができる。このカソードプレート１００は、電子を放出する基板であり、その表面から１ｍｍの距離に近接させて蛍光スクリーン５を対向配置する。蛍光スクリーン５がより正の高い電圧になるように蛍光スクリーン５及びカソードプレート１００の間に１ｋＶの電圧を印加すると、微細構造３から放出電子６が飛び出して蛍光スクリーン５を発光させ、周囲の磁気に放出電子６の軌道変化が敏感に反応する。このため、ここで構成される電界電子放出装置の中途製品は、磁気センサとして使用されたり、或いは表示パネルやＬＣＤのバックライトに使用することができる。
【００４４】
尚、この実施例１では保護膜をアルミニウム膜４としたが、保護膜にはアルミニウム膜４以外のその他の金属として、例えば銅，モリブデン，チタン，タングステン，金，銀等を使用することが可能であり、更に二酸化珪素や酸化アルミニウム等の絶縁膜で保護した上でアルミニウム等の電極で引き出す構造に変更しても良い。
【００４５】
［実施例２］
図１（ｅ），（ｆ）は、本発明の実施例２に係る電界電子放出装置の作製工程の具体例として、先の図１（ｂ）の第２の工程乃至図１（ｄ）の第４の工程に係る状態に代用されるアルミニウムが微細構造３に被さった状態の電界電子放出装置の製造工程を各段階として示した側面断面図である。
【００４６】
図１（ｅ）に示す第４の工程に係る状態では、微細構造３に膜厚１０ｎｍのアルミニウム膜４が付着した状態を示しているが、ここではアルミニウム膜４が微細構造３をプロセスからの反応から保護すると共に、ＣＮＴの微細構造３に覆い被さることにより微細構造３の一部となり、電子放出機能が依然として保たれる。次に、エミッタ以外に堆積した１０ｎｍのアルミニウム膜４をリフトオフ等により選択除去し、電極を形成することにより電界電子放出装置として動作する。
【００４７】
これに対し、図１（ｆ）に示す第５の工程に係る状態では、保護膜としてのアルミニウム膜４が新たに微細構造３を形成した例であり、図１（ｅ）に示す第４の工程に係る状態と同様にアルミニウム膜４を付着した後に真空中で３００℃以上に加熱してアルミニウム膜４を凝集させる。この状態でのアルミニウム膜４は既に連続膜とは言えない島状に分布したアルミニウム塊４０の状態となる。このアルミニウムの微粒子により形成されるアルミニウム塊４０の島のあるものは、微細構造３の管状又は棒状の端部に管又は棒の外径よりも小さな径の球として付着する。この状態で電界電子放出装置として使用する。
【００４８】
［実施例３］
図２（ａ）〜（ｆ）は、本発明の実施例３に係る電界電子放出装置の作製工程の具体例として、ガラス基板上にカソード配線を敷設してからＣＮＴ膜を堆積して成る電界電子放出装置の製造工程を段階別に示した側面断面図である。
【００４９】
ここでは、先ず第１の工程として、ガラス基板１上にストライプ状にカソード配線８をパターニングし、図２（ａ）に示される局部の斜視図、並びに図２（ｂ）に示される図２（ａ）中のＡ−Ａ’方向の側面断面図に示されるようなカソード配線８のパターンを得る。
【００５０】
次に、第２の工程として、カソード配線８上にＣＮＴ膜２を形成し、図２（ｃ）に示されるようなＣＮＴ膜２表面上に微細構造３が形成された状態を得る。但し、ここでのＣＮＴ膜２は、ストライプ上のカソード配線８の各配線上にはみ出すことなく形成されている。
【００５１】
更に、第３の工程として、図２（ｃ）の第２の工程に係る状態のガラス基板１上でＣＮＴ膜２表面の微細構造３以外の部分を覆って感光性レジストを塗布して露光現像を行うことにより、図２（ｄ）に示されるようなレジスト膜９が形成された状態を得る。但し、ここではＣＮＴ膜２とレジスト膜９との重なりが１μｍとなるように微細構造３を露出している。
【００５２】
引き続いて、第４の工程として、図２（ｄ）の第３の工程に係る状態のガラス基板１を電子ビーム蒸着装置中でアルミニウム蒸着し、図２（ｅ）に示されるように保護膜としてのアルミニウム膜４がレジスト膜９上及び露出した微細構造３上の両方に堆積した状態を得る。尚、ここでのアルミニウム膜４の堆積膜厚は１００ｎｍである。
【００５３】
この後、第５の工程として、図２（ｅ）の第４の工程に係る状態のガラス基板１におけるレジスト膜９を剥離液で除去して図２（ｆ）に示されるようなレジスト膜９及びその上のアルミニウム膜４が除去された状態を得る。即ち、ここでの堆積されたアルミニウム膜４は、露出部端部で段切れしているので、剥離液がアルミニウム膜４の下側に浸透してレジスト膜９が除去される際、レジスト膜９上のアルミニウム膜４もレジスト膜９と一緒に除去される。因みに、この手法はリフトオフと呼ばれるものである。
【００５４】
最後に、アルミニウム膜４はリン酸等で除去した上で電界電子放出装置として使用する。尚、アルミニウム膜４が実施例２に示したように薄い場合、この状態で電界電子放出装置として使用することができる。この他、リフトオフ後に電極を形成しても電子放出装置として使用でき、更に場合によっては熱処理工程を施した後に電界電子放出装置として使用できる。
【００５５】
［実施例４］
図３（ａ）〜（ｄ）は、本発明の実施例４に係る電界電子放出装置の作製工程の具体例として、ゲート導電膜を備えた三極管構造の電界電子放出装置の製造工程を段階別に示した側面断面図である。尚、ここでは電子放出源である微細構造３をカソード電極とみなし、且つゲート電極及び電子捕集電極（蛍光スクリーンや金属アノード電極）による３つの電極を備えた構造を三極管構造と呼んでいる。この三極管構造では、ゲート電極とカソード電極との間の電位差を調節することで放出電子量を制御できる。
【００５６】
ここでは、図３（ａ）に示される第１の工程が図２（ｆ）に示した状態と同じであるので、説明を省略する。
【００５７】
図３（ｂ）に示される第２の工程では、図３（ａ）の構造の表面にエポキシ樹脂，アクリル樹脂，エポキシ・アクリレート樹脂，ポリイミド樹脂の何れか一つを１０μｍ厚となるようにスピンコートし、２００℃程度の温度で焼成して絶縁層１０を形成した後、その表面に２００ｎｍ厚となるように金属（例えばタングステン，モリブデン，金等）をゲート導電膜１１として形成する。
【００５８】
この後、図３（ｃ）に示される第３の工程では、図３（ｂ）に示される状態のガラス基板１における絶縁層１０及びゲート導電膜１１に対してドライエッチングでエミッタホール１２を形成する。ここではＣＮＴの微細構造３上にアルミニウム膜４による保護膜があるため、ドライエッチング時のイオンの衝撃が微細構造３の劣化や破壊に影響しない。又、ＣＮＴ膜２上に直接絶縁層１０を形成する場合、一般にＣＮＴ膜２と絶縁膜材料とが馴染まず、部分的にしか塗布できなかったり、薄い部分と厚い部分とができて膜厚ムラを生じ易いが、ここではアルミニウム膜４をＣＮＴ膜２上に形成しているため、絶縁膜材料との馴染みが良く、均一に塗布できる。
【００５９】
引き続き、図３（ｄ）に示される第４の工程では、図３（ｃ）に示される状態におけるエミッタホール１２内のアルミニウム膜４をリン酸等のアルミニウムのエッチング液で除去した状態を得る。この状態で電界電子放出装置として用いる。本実施例を適用する場合、絶縁層１０及びゲート導電膜１１を加工するときの劣化を防止することができる。
【００６０】
ところで、特に図３（ｃ）に示される第３の工程で三極管構造の電界電子放出装置として使用する場合がある。図３（ｃ）の状態でＦＥＤとして使用する場合、ＦＥＤの薄型容器形態で真空引きをするときに真空度を１０−２Ｐａ台とし、ゲート導電膜１１及びカソード配線８間に放電破壊が起きない１８Ｖ程度の電位差を与える。このようにすれば、残留気体の一部がイオン化してアルミニウム膜４に突入して次第にアルミニウムを除去する。微細構造３が露出した時点で電圧印加を停止し、更に１０−４Ｐａ以下の高真空にしてから通常の動作を行う。
【００６１】
［実施例５］
図４（ａ）〜（ｄ）は、本発明の実施例５に係る電界電子放出装置の作製工程の具体例として、ゲート導電膜を備えた三極管構造の電界電子放出装置の製造工程を段階別に示した側面断面図である。
【００６２】
図４（ａ）に示される第１の工程では、図３（ａ）に示した状態の後、感光性の絶縁膜１０を堆積してから露光現像工程を経てエミッタホール１２が形成された状態を得る。エミッタホール１２の直径は２０μｍで孔の深さは５μｍである。但し、ここでは図３（ｂ）の第２の工程のようにゲート導電膜１１の付着を行わない。感光性の絶縁膜１０としては、感光性レジスト，感光性ポリイミド樹脂，感光性ＳＯＧ，フルオレン骨格を有するエポキシアクリレート樹脂又はベンゾシクロブテン（ＢＣＢ）樹脂が挙げられる。現像時の現像液からの化学的劣化も保護膜となるアルミニウム膜４により生じない。
【００６３】
次に、図４（ｂ）に示される第２の工程では、図４（ａ）に示した状態の表面にスパッタ装置でアルミニウムによるゲート導電膜１１を２０ｎｍ堆積した状態を得た。
【００６４】
更に、図４（ｃ）に示される第３の工程では、図４（ｂ）に示した状態のゲート導電膜１１上にレジスト膜９をスピンコートしてエミッタホール１２の位置とレジスト膜９の除去部分とが一致するように目合わせして露光し、現像した状態を得た。
【００６５】
最後に、図４（ｄ）に示される第４の工程では、図４（ｃ）に示した状態のエミッタホール１２内のアルミニウムによるゲート導電膜１１とアルミニウム膜４とをリン酸等のアルミニウム用エッチング液を用いて同時に除去した状態を得る。この状態で電界電子放出装置として用いる。
【００６６】
［実施例６］
図５は、実施例６に係る電界電子放出装置として、ゲート導電膜１１がストライプ状にパターニングされたＦＥＤの基本構成を局部的に破断して示した斜視図である。
【００６７】
このＦＥＤは、島状のＣＮＴ膜２がガラス基板１上に間隔をおいて２次元配列されており、ＣＮＴ膜２を覆うように水平方向にストライプ状にアルミニウム膜４がパターニングされ、ＣＮＴ膜２及びアルミニウム膜４の形成されたガラス基板１の表面全体に絶縁層１０が積層され、エミッタホール１２が形成された上でエミッタホール１２上部にゲート導電膜１１が垂直方向にストライプ状にパターニングされて構成されている。
【００６８】
このＦＥＤにおいて、アルミニウム膜４は、ＣＮＴ膜２の形成されてない部分ではガラス基板１と接触しているため、密着性が良くてカソード配線の役目も兼ね備えており、ゲート導電膜１１とカソード配線を兼ねたアルミニウム膜４とは互いに直交したストライプ状配線となっている他、エミッタホール１２の底部はＣＮＴ膜２の微細構造３が露出した構造となっている。
【００６９】
［実施例７］
図６（ａ），（ｂ）は、本発明の実施例７に係る電界電子放出装置の作製工程の具体例として、保護膜と微細構造とが反応する場合の電界電子放出装置の製造工程を段階別に示した側面断面図である。
【００７０】
図６（ａ）に示される第１の工程では、微細構造３を有するＣＮＴ膜２上にアルミニウム膜４に代えてチタン金属によるチタン膜４１を１ｎｍ付着させる。ここでのチタン膜４１は保護膜として作用する。次に、図６（ｂ）に示される第２の工程では、真空中で５００℃１０分の熱処理を行うことにより、チタン膜４１のチタン金属とＣＮＴ膜２中の炭素とが反応して微細構造３における管状端部に炭化チタンに改質されたチタンカーバイト４２が生成する。この状態で電界電子放出装置として用いる。
【００７１】
［実施例８］
図７は、本発明の実施例８に係る電界電子放出装置の作製工程の具体例として、上述した各実施例の電界電子放出装置の製造工程の初期段階で形成した保護膜のアルミニウム膜４を一部除去した状態でアルミニウム膜４の角部に電界が集中するように角部を鋭角に尖らせた尖り構造アルミニウム４３を形成する工程を示した側面断面図である。
【００７２】
ここでは、ＣＮＴ膜２の近傍に直角又は鋭角に尖らせた尖り構造アルミニウム４３を形成して電界電子放出装置を作製するため、尖り構造アルミニウム４３の角部に電界が集中する他、この角部に近接して存在するＣＮＴ膜２の微細構造３で更に電界が集中し、これによって低閾値で大電流密度を示す電子放出特性が得られる。因みに、尖り構造アルミニウム４３の角部に電界を集中させたくない場合には角部を鈍角に整形すれば良い。
【００７３】
［実施例９］
本発明の実施例９に係る電界電子放出装置の作製工程は、上述した図３（ａ）に示す構造の表面に絶縁膜としてフルオレン骨格を有するエポキシアクリレート樹脂を形成する工程である。
【００７４】
先ず、スピンコート法により厚さ２０μｍのエポキシアクリレート樹脂を図３（ａ）に示す構造の表面に形成する。スピンコート法では、回転数を２０００回転として１〜１０秒塗布してから温度条件７０℃で４０分間オーブンにより乾燥する。
【００７５】
次に、３６５ｎｍの紫外線により１００〜１０００［ｍＪ／ｃｍ２］の範囲で露光した後、アルカリ現像液として例えば炭酸ソーダを含む現像液を用いて１分〜１０分の範囲の処理時間で現像した後、水洗を行ってから最後に１６０℃〜３００℃の温度範囲で加熱硬化させる。
【００７６】
ここでの硬化に要する熱処理の条件は、加熱温度により加熱時間が異なるものの、おおよそ加熱温度１６０℃では加熱時間９０分、加熱温度２００℃では加熱時間６０分、加熱温度２３０℃では加熱時間３０分、加熱温度３００℃では加熱時間１分を目安とする場合を例示できる。
【００７７】
形成された絶縁膜であるエポキシアクリレート樹脂は、３００℃以上の耐熱性を持ち、吸水上も問題ないため、ＦＥＤのような真空下での動作も可能である。又、硬化温度が４００℃程度も必要でないため、ＣＮＴ膜２の温度による劣化も生じない。更に、窒素等の不活性ガス雰囲気で処理にすることによりＣＮＴ膜２の高温劣化を防止することもできるが、ここではそのような雰囲気を作るための特殊な装置を設ける必要もない。
【００７８】
［実施例１０］
本発明の実施例１０に係る電界電子放出装置の作製工程は、上述した図３（ａ）に示す構造の表面に絶縁膜としてベンゾシクロブテン（ＢＣＢ）樹脂を形成する工程である。
【００７９】
先ず、スピンコート法により厚さ２０μｍのベンゾシクロブテン（ＢＣＢ）樹脂を図３（ａ）に示す構造の表面に形成する。スピンコート法では、回転数を１３００回転として３０〜１２０秒塗布してから温度条件７０℃で３０分オーブンにより乾燥する。
【００８０】
次に、３６５ｎｍの紫外線にて１００〜１０００［ｍＪ／ｃｍ２］の範囲で露光した後、実施例９の場合と同様な現像液を用いて１分〜１０分の範囲の処理時間で現像した後、水洗を行ってから最後に１５０℃〜３００℃の温度範囲で加熱硬化させる。
【００８１】
ここでの硬化に要する熱処理の条件においても、加熱温度により加熱時間が異なるものの、おおよそ加熱温度１５０℃では加熱時間１２０分、加熱温度３００℃では加熱時間１０分を目安とする場合を例示できる。
【００８２】
形成された絶縁膜であるベンゾシクロブテン（ＢＣＢ）樹脂は、３００℃以上の耐熱性を持ち、吸水上も問題ないため、ＦＥＤのような真空下での動作も可能である。又、硬化温度が４００℃程度も必要でないため、ＣＮＴ膜２の硬化温度による劣化も生じない。
【００８３】
そこで、上述したフルオレン骨格を有するエポキシアクリレート樹脂及びベンゾシクロブテン（ＢＣＢ）樹脂による絶縁膜を形成したＣＮＴ膜２を用いた電子銃と、４００℃で加熱硬化したポリイミド樹脂による絶縁膜を形成したＣＮＴ膜２を用いた電子銃とにおける電子放出特性を比較したところ、フルオレン骨格を有するエポキシアクリレート樹脂及びベンゾシクロブテン（ＢＣＢ）樹脂を用いた電子銃の場合、ゲート電圧をゲート−ＣＮＴ膜２間の距離で除して得られる電界強度が２Ｖ／μｍ、エミッション電流密度が１［ｍＡ／ｃｍ２］となったのに対し、４００℃で加熱硬化したポリイミド樹脂を用いた電子銃では電界強度が４Ｖ／μｍ、エミッション電流密度が１［ｍＡ／ｃｍ２］であることが判った。又、フルオレン骨格を有するエポキシアクリレート樹脂及びベンゾシクロブテン（ＢＣＢ）樹脂を用いた電子銃の場合、硬化温度を上述した範囲で変更しても電流密度に差が無く、４００℃で加熱硬化したポリイミド樹脂を用いた電子銃ではＣＮＴ膜２に劣化が生じてエミッションが劣化することが判った。
【００８４】
尚、上述した実施例９及び実施例１０に係る絶縁膜の形成に際して、塗布方法としてスピンコート法を説明したが、これに代えてダイコート法，カートンコート法，印刷法を適用しても良い。又、塗布ばかりでなく、フィルム状の膜をラミネートしてコーティングする方法を適用しても良い。但し、フィルム状膜をラミネートしてから樹脂に孔を形成する場合にはスピンコート不要で絶縁膜を形成できる。又、フィルム状膜をラミネートする前にエミッタホールを形成しておく場合には孔形成のための現像工程や洗浄工程というウェット処理を行わないで済むので、ＣＮＴが液に晒されない。
【００８５】
更に、上述した実施例９及び実施例１０では図３（ａ）のＣＮＴ膜２上に絶縁膜を形成した構造を説明したが、これに代えてゲート構造を形成した後、ＣＮＴ膜２を印刷等によりエミッタホールに形成してから同様に絶縁膜を形成することができる。このとき、絶縁膜の硬化温度は高い方が良く、絶縁膜材料の選択に関してはポリイミド樹脂が適しているが、エミッタホール形状の再現性や均一性を考慮した上、ドライエッチング等の他の方法により再現性や均一性を良くするように形成することが好ましい。
【００８６】
加えて、絶縁膜材料として例示した各樹脂を目的に応じて多層構造としても良い。この場合、多層構造とすることにより密着性を高めたり、或いはガラス基板１との膨張率を調整することができる。又、下地，ゲート電極等との密着性を向上するため、例えばシラン系カップリング材等のカップリング材を下地や絶縁膜に塗布しても良いし、或いはバフ研磨等により表面に凹凸を形成して良好な密着性を得るようにしても良い。
【００８７】
［実施例１１］
図８は、実施例１１に係る電界電子放出装置として、ゲート導電膜１１がストライプ状にパターニングされたＦＥＤの基本構成を局部的に破断して示した斜視図である。このＦＥＤでは、カソード配線８の表面にチタン金属が露出したことが特徴となっている。ＣＮＴ転写膜は、例えば金表面の配線上よりもチタン金属表面の配線上を転写する方が密着性が良くなるという実験結果が得られている。金配線上に転写したＣＮＴ薄膜ではエタノール溶液に浸漬した際にＣＮＴ膜の一部が浮遊してしまうことがあるが、同じ条件においてチタン配線上では浮遊することがない。
【００８８】
チタン金属が表面に露出したカソード配線８のＦＥＤにおいては、その後のプロセスでチタン金属が溶解するような工程を実施できない。そこで、ここではゲート配線や保護膜の材料をアルミニウムにしてゲート導電膜１１やアルミニウム保護膜４６を形成した。アルミニウムは、アルカリ溶液にも溶解するため、チタン金属を傷めることなくパターニングを行うことができる。
【００８９】
［実施例１２］
本発明の実施例１２に係る電界電子放出装置は、図８に示したゲート導電膜１１がストライプ状にパターニングされたＦＥＤにおいて、ゲート導電膜１１のアルミニウム（ゲート配線材料の金属）がエミッタホール内側壁の一部又は全部を覆った状態でアルミニウム保護膜４６をアッシングプラズマに晒すことを特徴とするものである。
【００９０】
即ち、このＦＥＤは、以下に説明する部分以外は図５で説明した場合と同様なもので、エミッタホール１２の内側壁には図示のようにエミッタホール残存アルミ４４が付着している。このエミッタホール残存アルミ４４の付着の様子を言葉で表現すれば、エミッタホール内側壁の上部から中部まではアルミニウムで完全に覆われており、エミッタホール底部４５では一部エミッタホールの樹脂内側壁が露出している。ここで、例えば２００ｎｍ厚のアルミニウムをスパッタで堆積した後、ホトレジストを塗布してエミッタホール径よりも一割小さなパターンのホトレジストを現像により除去してアルカリ溶液で溶解すると、端部が内側に丸く出っ張った形状のエミッタホール底部４５が一部溶解して図示のような形状になり、その表面にはカルド樹脂が露出する。エミッタホール底部４５のアルミニウム保護膜４６は、上述した一連の工程より予め以前に１ミクロンの厚みで堆積してあるので、上述したアルカリ溶解液に浸漬した後も残存している。このアルカリ溶解液の浸漬でアルミニウム保護膜４６上のカルド樹脂残さ４７の一部がリフトオフ作用で取り除かれるが、一部のカルド樹脂残さ４７は図示されるように残っている。
【００９１】
そこで、この状態で酸素プラズマによるアッシングを行うと、アッシングによりカルド樹脂残さ４７は焼失し、その後にホトレジストを塗布してエミッタホール径よりも一割大きなパターンのホトレジストを現像により除去してアルカリ溶液で溶解すると、エミッタホール内側壁及びエミッタホール底部４５のアルミニウムは完全に除去され、エミッタホール底部４５近傍のＣＮＴとゲート導電膜１１によるゲート配線とは絶縁状態となる。
【００９２】
［実施例１３］
実施例１３は、上述した各実施例で説明した絶縁膜を感光性材料（有機感光性材料でも良い）とするもので、図を用いずに説明すれば、例えば３００℃で着色するゲート絶縁膜とする場合を例示できる。
【００９３】
感光性樹脂材料としてカルド樹脂を用いた場合、大気中で３５０℃に加熱すると、それまで透明であったカルド樹脂が狐色に変色する。３００℃以下の加熱では透明なままであるものが狐色の焦げた色になるので、一見して変化に気が付くので、例えば作業者が目視で加熱履歴の異常に気が付くようになる。
【００９４】
大気中で３５０℃以上の加熱履歴のＦＥＤパネルは、初期のエミッション効率が悪いだけでなく、寿命特性も悪い（早くエミッションが減衰する）が、ここではカルド樹脂の色をモニタリングしてＣＮＴの状態を推測することができる。３５０℃の加熱でも窒素雰囲気中ならばカルド樹脂は着色されないし、ＣＮＴの特性変化（劣化）もないので、こうした観点によれば３５０℃加熱時において窒素雰囲気に異常がなかったか、酸素混入がなかったかのチェックにも使用することができる。
【００９５】
【発明の効果】
以上に述べた通り、本発明の電界電子放出装置の製造方法によれば、基板上に形成されたＣＮＴ膜上の所定領域に保護膜を形成する保護膜形成工程と、保護膜形成工程でＣＮＴ膜上の所定領域に保護膜が形成された状態で加熱処理，酸性又は塩基性の薬品を用いた表面処理，ドライエッチング処理，プラズマ処理のうちの少なくとも一つの処理を行う処理工程と、保護膜を除去して当該領域のＣＮＴ膜を露出する工程とを含むようにしているので、各工程中に発生するＣＮＴ膜の損傷を防止することができ、ＣＮＴ膜本来の低閾値で大電流密度を示す特性が十分に確保され、この製造方法により作製される多層構造膜を有する電界電子放出装置では、２極管構造や３極管構造のものを容易に高性能なものとして作製できるようになる。特に、ＣＮＴ膜上に絶縁層を堆積させて三極管構造の電界電子放出装置を作製する場合には、絶縁膜の膜厚を適確に均一にできるという効果を奏する他、感光性樹脂をゲート絶縁膜として用いることで容易に三極管構造を形成できる上、焼成温度が低温であることによりＣＮＴ膜が傷まず、結果として優れた電子放出特性を持つ品質の高い電界電子放出装置を安価に作製できるようになる。
【図面の簡単な説明】
【図１】（ａ）〜（ｄ）は、本発明の実施例１に係る電界電子放出装置の作製工程の具体例として、カソードプレートと蛍光スクリーンとで構成される二極管構造エミッタ（電界電子放出装置の中途製品）の製造工程を段階別に示した側面断面図であり、（ｅ），（ｆ）は、本発明の実施例２に係る電界電子放出装置の作製工程の具体例として、（ｂ）の状態と（ｃ）の状態とに代用されるアルミニウム膜が微細構造に被さった状態の電界電子放出装置の製造工程を各段階として示した側面断面図である。
【図２】（ａ）〜（ｆ）は、本発明の実施例３に係る電界電子放出装置の作製工程の具体例として、ガラス基板上にカソード配線を敷設してからＣＮＴ膜を堆積して成る電界電子放出装置の製造工程を段階別に示した側面断面図である。
【図３】（ａ）〜（ｄ）は、本発明の実施例４に係る電界電子放出装置の作製工程の具体例として、ゲート導電膜を備えた三極管構造の電界電子放出装置の製造工程を段階別に示した側面断面図である。
【図４】（ａ）〜（ｄ）は、本発明の実施例５に係る電界電子放出装置の作製工程の具体例として、ゲート導電膜を備えた三極管構造の電界電子放出装置の製造工程を段階別に示した側面断面図である。
【図５】実施例６に係る電界電子放出装置として、ゲート導電膜がストライプ状にパターニングされたＦＥＤの基本構成を局部的に破断して示した斜視図である。
【図６】（ａ），（ｂ）は、本発明の実施例７に係る電界電子放出装置の作製工程の具体例として、保護膜と微細構造とが反応する場合の電界電子放出装置の製造工程を段階別に示した側面断面図である。
【図７】本発明の実施例８に係る電界電子放出装置の作製工程の具体例として、上述した各実施例の電界電子放出装置の製造工程の初期段階で形成した保護膜のアルミニウム膜を一部除去した状態でアルミニウム膜の角部に電界が集中するように角部を鋭角に尖らせた尖り構造アルミニウムを形成する工程を示した側面断面図である。
【図８】実施例１１，１２に係る電界電子放出装置として、ゲート導電膜がストライプ状にパターニングされたＦＥＤの基本構成を局部的に破断して示した斜視図である。
【符号の説明】
１  ガラス基板
２  ＣＮＴ膜
３  微細構造
４  アルミニウム膜
５  蛍光スクリーン
６  放出電子
７  カソード引き出し配線
８  カソード配線
９  レジスト膜
１０  絶縁膜
１１  ゲート導電膜
１２  エミッタホール
４０  アルミニウム塊
４１  チタン膜
４２  チタンカーバイト
４３  尖り構造アルミニウム
４４  エミッタホール残存アルミ
４５  エミッタホール底部
４６  アルミニウム保護膜
４７  カルド樹脂残さ
１００  カソードプレート
【図１】
0003614377.tif 000002
【図２】
0003614377.tif 000003
【図３】
0003614377.tif 000004
【図４】
0003614377.tif 000005
【図５】
0003614377.tif 000006
【図６】
0003614377.tif 000007
【図７】
0003614377.tif 000008
【図８】
0003614377.tif 000009